(57)【要約】【課題】有機色素によって形成された記録層を２層有する光記録媒体において、記録再生を良好に行うことができ、エラーレートを低減できる光記録媒体を提供する。【解決手段】光記録媒体Ｄは、第１の凹部１Ｌと第１の凸部１Ｇと第１のプリピット１Ｐとが形成されている第１基板１上に、第１記録層２と、第２記録層６と、第２の凹部８Ｌと第２の凸部８Ｇと第２のプリピット８Ｐとを有する第２基板８とを順次積層してなる。第２記録層６は、屈折率ｎａのシアニン色素の質量Ｗａが、屈折率ｎｂのイモニウム色素の質量Ｗｂより多くなるように混合した混合色素で形成されている。また、シアニン色素の屈折率ｎａは混合色素の屈折率ｎｃより、０．１以上大きい。【選択図】図１
2008016109.tif 000002
【特許請求の範囲】
【請求項１】
記録又は再生用のレーザ光の照射によって情報が記録又は再生される光記録媒体において、
前記レーザ光の入射面を有し、第１の凹部と第１の凸部が形成され、前記第１の凹部と前記第１の凸部における前記入射面に遠い側である前記第１の凹部に補助情報を示す第１のプリピットが形成されている光透過性の第１基板と、
前記第１基板上に、少なくとも第１記録層と、第２記録層と、第２の凹部と第２の凸部を有する第２基板とが順次積層され、
前記第２記録層は、シアニン色素とイモニウム色素とを混合した混合色素を用いて形成され、前記混合色素に含まれる前記シアニン色素の質量をＷａ、前記レーザ光の所定の波長における前記シアニン色素の屈折率をｎａとし、前記混合色素に含まれる前記イモニウム色素の質量をＷｂ、前記レーザ光の前記所定の波長における前記イモニウム色素の屈折率をｎｂとしたとき、Ｗａ＞Ｗｂ、ｎａ＞ｎｂという関係を満たし、
前記レーザ光の前記所定の波長における前記混合色素の屈折率をｎｃとしたとき、ｎａ−ｎｃ≧０．１の関係を満たし、
前記第２基板は、前記第２の凹部と前記第２の凸部における前記入射面に遠い側である前記第２の凹部に前記入射面側に突出する補助情報を示す第２のプリピットを有し、前記第２のプリピットの頂部は、前記第２の凸部の頂部よりも前記入射面側に位置していることを特徴とする光記録媒体。
【請求項２】
前記混合色素における前記イモニウム色素の質量比率は、１０％以上５０％未満であることを特徴とする請求項１記載の光記録媒体。
【発明の詳細な説明】
【技術分野】
【０００１】
本発明は、２層以上の記録層を有する光記録媒体に関する。
【背景技術】
【０００２】
近年、大容量の情報の記録再生を行うために記録層を２層有するＤＶＤが開発されてきた。
特開２００１−２６６４０２号公報（特許文献１）には、第１の基板上に第１の記録層を設けた第１層と、第２の基板上に第２の記録層を設けた第２層とを各基板が外側となるように貼り合わせた光記録媒体が記載されている。この光記録媒体において、第１の基板側から照射されたレーザ光の焦点を第１の記録層あるいは第２の記録層に合わせることにより、それぞれの記録層に記録されている情報が再生される。このような、片面側からレーザ光（再生光）が照射され、２層の記録層を有する光記録媒体を以下、片面２層光記録媒体という。
【０００３】
記録層を有機色素を用いて形成し、情報が一度だけ記録できて書き換えはできない、追記型（ライトワンス型）の片面２層光記録媒体についても開発が盛んに行われている。
【０００４】
有機色素を記録層の材料に用いる追記型光記録媒体において、ジッタを低下させたりエラーレートを低減させたりする方法として、特開２００２−２５４８２２号公報（特許文献２）に記載されているように色素の分子構造や色素を溶解する溶媒を工夫したり、特開２００１−２６１８０号公報（特許文献３）に記載されているように最大吸収波長（λｍａｘ）が異なる複数の色素を混合して記録層を形成したりする方法がある。
【特許文献１】特開２００１−２６６４０２号公報
【特許文献２】特開２００２−２５４８２２号公報
【特許文献３】特開２００１−０２６１８０号公報
【発明の開示】
【発明が解決しようとする課題】
【０００５】
特許文献２、３に記載の方法は、光記録媒体のジッタを低下させ、エラーレートを低減できるため、信号特性を向上させることができるが、いずれも記録層が１層の追記型光記録媒体に対して効果的な方法である。従って、記録層を２層有する追記型の片面２層光記録媒体では、特許文献２、３に記載の方法をそのまま適用しても十分な効果が得られなかった。
【０００６】
そこで本発明は、有機色素によって形成された記録層を２層有する光記録媒体において、記録再生を良好に行うことができ、特に光記録媒体の記録再生特性として最重要な指標であるエラーレートを低減できる光記録媒体を提供することを目的とする。
【課題を解決するための手段】
【０００７】
上記した課題を解決するために本発明は、次の（ａ）、（ｂ）の光記録媒体を提供するものである。
（ａ）記録又は再生用のレーザ光Ｌの照射によって情報が記録又は再生される光記録媒体Ｄにおいて、前記レーザ光の入射面１Ａを有し、第１の凹部１Ｌと第１の凸部１Ｇが形成され、前記第１の凹部と前記第１の凸部における前記入射面に遠い側である前記第１の凹部に補助情報を示す第１のプリピット１Ｐが形成されている光透過性の第１基板１と、前記第１基板上に、少なくとも第１記録層２と、第２記録層６と、第２の凹部８Ｌと第２の凸部８Ｇを有する第２基板８とが順次積層され、前記第２記録層は、シアニン色素とイモニウム色素とを混合した混合色素を用いて形成され、前記混合色素に含まれる前記シアニン色素の質量をＷａ、前記レーザ光の所定の波長における前記シアニン色素の屈折率をｎａとし、前記混合色素に含まれる前記イモニウム色素の質量をＷｂ、前記レーザ光の前記所定の波長における前記イモニウム色素の屈折率をｎｂとしたとき、Ｗａ＞Ｗｂ、ｎａ＞ｎｂという関係を満たし、前記レーザ光の前記所定の波長における前記混合色素の屈折率をｎｃとしたとき、ｎａ−ｎｃ≧０．１の関係を満たし、前記第２基板は、前記第２の凹部と前記第２の凸部における前記入射面に遠い側である前記第２の凹部に前記入射面側に突出する補助情報を示す第２のプリピット８Ｐを有し、前記第２のプリピットの頂部は、前記第２の凸部の頂部よりも前記入射面側に位置していることを特徴とする光記録媒体。
（ｂ）前記混合色素における前記イモニウム色素の質量比率は、１０％以上５０％未満であることを特徴とする（ａ）記載の光記録媒体。
【発明の効果】
【０００８】
本発明によれば、有機色素によって形成された記録層を２層有する光記録媒体の記録再生特性を向上させることができ、特にエラーレートを低減できる。
【発明を実施するための最良の形態】
【０００９】
図１に、本発明の一実施形態である光記録媒体Ｄの断面図を示す。図１に示すように光記録媒体Ｄは、円盤状の第１基板１上に、第１基板１のレーザ光Ｌの照射側となる入射面１Ａを底面として、第１記録層２、第１反射層３、光透過性接着剤層４、光透過性保護層５、第２記録層６、第２反射層７、円盤状の第２基板８が順次形成されたものである。
第１基板１から第１反射層３が第１中間体Ｄ１を構成し、光透過性保護層５から第２基板８が第２中間体Ｄ２を構成している。本実施形態の光記録媒体Ｄは、記録層を２層有しレーザ光Ｌが片側から照射される、片面２層光記録媒体である。
【００１０】
第１基板１の入射面１Ａと反対側の面には、グルーブ１Ｇとランド１Ｌが互いに隣接して交互に形成されている。グルーブ１Ｇとランド１Ｌは、内周から外周に向かって、あるいは外周から内周に向かって連続した螺旋状に形成されている。更に、グルーブ１Ｇの両側壁はウォブルされ、グルーブ１Ｇ上に形成されている第１記録層２（記録領域）に情報が記録される。本実施形態ではグルーブ１Ｇとランド１Ｌにおいて、レーザ光Ｌの照射側（入射面１Ａ）に近く、入射面１Ａ側から見て凸部をグルーブ１Ｇ、入射面１Ａに遠く、入射面１Ａ側から見て凹部をランド１Ｌとする。
またランド１Ｌ上には、アドレス等の補助情報を示すランドプリピット（ＬＰＰ）１Ｐが形成されている。ランドプリピット１Ｐは、ランド１Ｌ上に点在して形成され、入射面１Ａから見て凸部である。
【００１１】
第２基板８の一方の面には、グルーブ８Ｇとランド８Ｌが互いに隣接して交互に形成されている。グルーブ８Ｇとランド８Ｌは、内周から外周に向かって、あるいは外周から内周に向かって連続した螺旋状に形成されている。更に、グルーブ８Ｇの両側壁はウォブルされ、グルーブ８Ｇ上に形成されている第２記録層６（記録領域）に情報が記録される。本実施形態では、第２基板８が図１のように光記録媒体Ｄを構成した際のグルーブ８Ｇとランド８Ｌにおいて、入射面１Ａに近く、入射面１Ａ側から見て凸部をグルーブ８Ｇ、入射面１Ａに遠く、入射面１Ａ側から見て凹部をランド８Ｌとする。
またランド８Ｌ上には、アドレス等の補助情報を示すランドプリピット８Ｐが点在して形成されている。ランドプリピット８Ｐは、第２基板８が図１のように光記録媒体Ｄを構成した際、入射面１Ａ側に突出し、ランドプリピット８Ｐの頂部は、グルーブ８Ｇの頂部よりも入射面１Ａ側に位置している。
【００１２】
本実施形態の光記録媒体Ｄにおいて、第２基板８は入射面１Ａから最も遠いため、ランドプリピット８Ｐを、ランドプリピット８Ｐの情報を示すランドプリピット信号（ＬＰＰ信号）が光記録媒体Ｄの再生時に効率よく出力されるように、大きさや形状や位置を調節して形成することが必要である。しかしながら、ＬＰＰ信号の出力が大きくなると、隣接する記録領域（グルーブ８Ｇ上の第２記録層６）に記録されている情報を示す再生信号にＬＰＰ信号が混入し、その結果エラーレートが上昇してしまうという問題が生じる。
従って、ランドプリピット８Ｐの大きさや形状や位置を、ＬＰＰ信号が良好に得られかつ、再生信号に混入しないように調節して形成した。
【００１３】
第１基板１は、ポリカーボネート樹脂、ポリメタクリル酸エステル樹脂、アモルファスポリオレフィン樹脂などの光透過性を有する材料を用いることができる。第２基板８は、レーザ光Ｌの照射側とならないためレーザ光Ｌを透過させる必要がなく、必ずしも光透過性でなくても良いが、第１基板１と同じ材料を用いることが好ましい。
【００１４】
第１記録層２及び第２記録層６の材料は、極性溶剤であるアルコール系あるいはセロソルブ系溶剤に可溶なシアニン色素、フタロシアニン色素、アゾ系色素を用いることができる。
第１反射層３、第２反射層７には、高い反射率が得られるＡｕ、Ａｌ、Ａｇ及びこれらの合金を用いることができる。
【００１５】
光透過性保護層５としては、非極性溶剤に溶解可能な透明樹脂である環状アモルファスポリオレフィン（例えば、日本ゼオン株式会社製ゼオネックスやクイントン（ゼオネックスとクイントンは同社の登録商標））を用いることができる。第１記録層２に上記した色素材料を用いた場合には、有機色素を溶解しない非極性溶剤のシクロヘキサン、テトラリン、デカリン等を溶剤として用いて環状アモルファスポリオレフィンを溶解し、スピンコート法などで光透過性保護層５を形成する。
【００１６】
また、光透過性保護層５としては、半透過性の金属反射層や無機透明薄膜層（無機誘電体膜）を用いても良い。このとき、光学透過率を調整する機能を有してもよく、記録再生するレーザ光の波長に対する屈折率ｎ、吸収係数ｋ及び厚さを選択することにより、第１記録層２、第２記録層６の反射率及び第２記録層６への光透過を高めることができる。
具体的には、ＺｎＳ（ｎ＝２．４）、ＳｉＣ（ｎ＝２．２）、ＴｉＯ2（ｎ＝２．５）、ＳｉＮ（ｎ＝２．１）等の硫化物、酸化物、窒化物の無機透明薄膜を用いることができる。
光透過性保護層５は、上記環状アモルファスポレオレフィンなどの光透過性樹脂薄膜層と半透過性の金属反射層や無機透明薄膜層との両方を用いた２層構造にしても良く、紫外線硬化樹脂に屈折率ｎを高めるために金属、セラミックの微粒子を混合した材料を用いても良い。
【００１７】
光透過性接着剤層４に使用される材料は、生産性、歩留りの点からアクリレート系の紫外線硬化樹脂を使用するのが好ましい。例えば、エポキシアクリレート、ウレタンアクリレートまたはこれらの混合物が主成分である紫外線硬化樹脂が好ましい。これらの紫外線硬化樹脂を用いてスピンコート法により塗布し、第１中間体Ｄ１と第２中間体Ｄ２を貼り合わせた後、紫外線を照射して接着固定する。
液状の接着剤以外には、圧力を加えて接着するいわゆる粘着シートを用いても良い。粘着シートは、記録並びに再生光の波長に対し、略透明で均一である。粘着シートを用いた場合には、次のように光記録媒体Ｄを作製できる。基材に接着剤が予め薄く塗布された粘着シートの剥離シートをはがし、第１中間体Ｄ１の第１反射層３上に載置させて加圧、脱泡して接着する。基材をはがした後、光透過性保護層５を第の反射層３に対向配置させて、第２中間体Ｄ２を第１中間体Ｄ１上に載置する。加圧、脱泡して接着して第１中間体Ｄ１、第２中間体Ｄ２を貼り合わせる。
【００１８】
このようにして、有機色素よりなる第１記録層２及び第２記録層６を破壊することなく、高反射率で、かつ十分な信号変調度を有した片面２層の光記録媒体Ｄを得ることができる。
【００１９】
ところで、上記した第１記録層３及び第２記録層６に用いられる色素のうち多くのものは、追記型光記録媒体（ＤＶＤ−Ｒ）の規格で記録再生レーザ波長に規定されている６５０ｎｍにおいて２．２〜２．４の屈折率ｎを有し、良好な記録再生特性を示す。
しかしながらこのような色素だけを用いて第２記録層６を形成すると、ジッタは良好な値が得られるものの、エラーレートは悪化することが判明した。これは、光記録媒体Ｄの第２基板８のランドプリピット８Ｐを、既述したように調節して形成していることによる。このように形成したことにより、隣接する記録領域の情報を再生する際にランドプリピット８ＰからのＬＰＰ信号が再生信号に漏れこみ（混入）、エラーレートの悪化に繋がるのである。
なお、本実施形態において屈折率の測定は、平滑なポリカーボネート性基板上に目的とする材料を用いて６０ｎｍの膜を形成し、STEAG ETA-Optik. GmbHの光学定数測定装置(ETA-ODT)を用いて６５０ｎｍのレーザ波長のもとで行った。
【００２０】
そこで、ＬＰＰ信号の漏れこみを抑制するために、第２記録層６によってランドプリピット８Ｐに照射されるレーザ光Ｌの位相を変化させる方法を検討した。
本実施形態では、第２記録層６を混合色素を用いて形成した。混合色素は、上記したシアニン色素、フタロシアニン色素、アゾ系色素のうち、いずれかの色素を主成分とし、主成分の色素が有する屈折率より小さい屈折率を有する色素材料を副成分として作成した。例えば上記した色素に対してはイモニウム系の色素等を副成分とすることが好ましい。このように作成した混合色素の屈折率は、主成分の色素が有する屈折率より小さい。
【００２１】
第２記録層６に用いる混合色素について、後述するように本実施形態の光記録媒体Ｄを作製し検討した。以下に示す実施例及び比較例では、第２記録層６に用いる混合色素において、混合するイモニウム色素の質量の比率を変化させ、その他の光記録媒体Ｄを構成する各層は、全て同様に作成した。
【００２２】
（実施例１）
第１基板１は光透過性でトラックピッチが０．７４μｍ、深さが１６０ｎｍ及び幅が０．３μｍのグルーブ１Ｇ、グルーブ１Ｇの底面からの高さが１６０ｎｍ及び幅が０．４４μｍのランド１Ｌ、ランド１Ｌにランドプリピット１Ｐがグルーブ１Ｇと同じ深さ（１６０ｎｍ）で設けられた厚さ０．６ｍｍのポリカーボネート基板よりなる。
第１基板１上に、屈折率が２．２９のシアニン色素をテトラフルオロプロパノールに溶解して１．０ｗｔ％の溶液とし、この溶液を塗布して回転数１５００ｒｐｍでスピンコートを行い、厚さが５０ｎｍの第１記録層２を形成した。更に、第１記録層２の上に、Ａｇを主成分とする合金のターゲットを用いてＤＣスパッタリング法によって第１反射層３を形成した。スパッタリングはＡｒガスを導入して行い、膜厚は１０ｎｍとした。第１基板１、第１記録層２、第１反射層３は、第１中間体Ｄ１を構成する。
【００２３】
第２基板８は、トラックピッチが０．７４μｍ、深さが３０ｎｍ及び幅が０．４４μｍのランド８Ｌ、ランド８Ｌの底面からの高さが３０ｎｍ及び幅が０．３μｍのグルーブ８Ｇ、ランド８Ｌの底面からの高さが１２０ｎｍであるランドプリピット８Ｐが設けられた厚さ０．６ｍｍのポリカーボネート基板よりなる。このような寸法で第２基板８を形成したため、後述するように光記録媒体Ｄが形成されると、ランドプリピット８Ｐの頂部は入射面１Ａ側に突出し、グルーブ８Ｇの頂部よりも入射面１Ａ側に位置する。
第２基板８上に、スパッタリング法により７０ｎｍのＡｇ合金膜よりなる第２反射層７を形成した。更に第２反射層７の上に、後述する混合色素を用いて回転数１０００ｒｐｍでスピンコートを行い、厚さが１４０ｎｍの第２記録層６を形成した。
【００２４】
混合色素は、屈折率ｎａが２．２９のシアニン色素を主成分、屈折率ｎｂが１．８９のイモニウム色素を副成分とし、主成分と副成分との質量比率（％）が７０：３０になるように混合して、テトラフルオロプロパノールに溶解した。このときの混合色素溶液の濃度は１．５ｗｔ％である。混合色素を用いた第２記録層６の屈折率ｎｃを上述したように測定すると２．０４となり、シアニン色素の屈折率ｎａ（2.29）との屈折率の差（ｎａ−ｎｃ）を求めると、０．２５小さい値であった。
更に、第２記録層６の上に光透過性保護層５を、ＺｎＳを２０ｍｏｌ％含むＺｎＳ−ＳｉＯ2を用いてＲＦスパッタリング法により１０ｎｍの厚みで成膜した。第２基板８、第２反射層７、第２記録層６、光透過性保護層５は第２中間体Ｄ２を構成する。
【００２５】
次に、上述のように作製した第１中間体Ｄ１の第１反射層３上に、光透過性接着剤層４の材料となる光透過性を有する紫外線硬化樹脂を塗布した。紫外線硬化樹脂としては、協立化学産業株式会社製の変性ウレタンアクリレート（商品名ワールドロックＮｏ．８１１、ワールドロックは同社の登録商標。）を使用した。その上に第２中間体Ｄ２の光透過性保護層５の面を重ね合わせ、回転数２０００ｒｐｍでスピン塗布して貼り合わせを行い、光記録媒体Ｄを作成した。光透過性接着剤層４の厚みは５０μｍである。
紫外線硬化樹脂で貼り合わせた後も、第１記録層２及び第２記録層６は侵されることなく記録層の形態を維持していた。
【００２６】
以上のようにして作製した光記録媒体Ｄを、発振波長６５０ｎｍのレーザと開口数０．６５のレンズを備えたピックアップを搭載した評価機を用いて、光記録媒体Ｄの特性を後述するように調べた。結果を表１に示す。なお、後述する実施例及び比較例についても併せて示す。
【００２７】
【表１】
2008016109.tif 000003
【００２８】
第１基板１の入射面１Ａ側から記録再生レーザ光Ｌを照射し、第１記録層２に焦点を合わせて１４ｍＷの記録レーザパワーでＤＶＤフォーマットに準拠した信号を記録した。この信号を再生すると、ジッタは７．８％であり良好な記録を行うことができた。
次に第２記録層６に記録再生レーザ光Ｌの焦点を合わせて、２０ｍＷの記録レーザパワーでＤＶＤフォーマットに準拠した信号を記録した。この信号を再生すると、ジッタは８．０％であり良好な記録を行うことができた。記録層を２層有する追記型光記録媒体（二層型ＤＶＤ−Ｒ）の規格値において、ジッタが８％以下であれば良好な記録再生特性が得られる。
また、この時の第２記録層６の反射率は１９％であり、二層型ＤＶＤ−Ｒの規格値である１６％を上回る良好な値が得られた。
【００２９】
続いて、光記録媒体ＤのＰＩエラーレートを測定した。測定した結果、実施例１の光記録媒体Ｄは全面にわたり平均で８０個程度のエラーであった。二層型ＤＶＤ−Ｒ規格ではＰＩエラーレート（以下、エラーレート）の上限値は２８０であるため、本実施形態では良好な記録再生ができることが確認された。これは、主成分であるシアニン色素の屈折率ｎａより屈折率ｎｃが小さくなるように形成した混合色素を用いたことで、第２記録層６は記録再生レーザ光の位相差を変化させてランドプリピットからの信号の漏れこみを減少させることができたためと考えられる。
また、記録前後のランドプリピット（ＬＰＰ）信号品質を確認する指標であるAperture Ratio（ＡＲ）値を測定した。第２記録層６におけるＡＲ値は１５％であり二層型ＤＶＤ−Ｒ規格を満たし、良好な品質のＬＰＰ信号が得られた。
【００３０】
（実施例２）
イモニウム色素の質量比率を２０％として形成した混合色素の屈折率ｎｃは２．１４であり、主成分であるシアニン色素との屈折率の差は、０．１５である。また第２記録層６のジッタは８．０％であり、光記録媒体Ｄのエラーレートは１２０であった。
【００３１】
（実施例３）
イモニウム色素の質量比率を１０％として形成した混合色素の屈折率ｎｃは２．１８、屈折率の差が０．１１、第２記録層６のジッタが７．９％であり、光記録媒体Ｄのエラーレートが２００であった。
【００３２】
（比較例１）
イモニウム色素の質量比率が０％（シアニン色素１００％）の混合色素は、屈折率ｎｃが２．２９、第２記録層６のジッタは７．９％、光記録媒体Ｄのエラーレートが２８０であった。
【００３３】
（比較例２）
イモニウム色素の質量比率を６０％として形成した混合色素は、屈折率ｎｃが２．０、第２記録層６のジッタは１２．０％、光記録媒体Ｄのエラーレートが５８０であった。
【００３４】
表１に示したように、イモニウム色素の質量比率が０％〜３０％である実施例１〜３、比較例１の光記録媒体Ｄは、いずれも記録マークが良好に形成されていることがわかった。
一方で、比較例２の光記録媒体Ｄは、ジッタが１２％となり、良好な記録マークが形成されなかった。これは、シアニン色素が記録マーク形成に作用し、イモニウム色素が記録マークの安定した保存に作用するためである。比較例２の光記録媒体Ｄは、イモニウム色素の質量比率がシアニン色素のものより大きい混合色素を用いたため、良好な記録マークが形成されず、記録再生特性であるエラーレートが悪化した。従って、第２記録層６を形成する混合色素に含まれる、主成分であるシアニン色素の質量をＷａ、副成分であるイモニウム色素の質量をＷｂとすると、Ｗａ＞Ｗｂの関係を満たす必要がある。
また上述したように、６５０ｎｍのレーザ波長におけるシアニン色素の屈折率ｎａは２．２９、６５０ｎｍのレーザ波長におけるイモニウム色素の屈折率ｎｂは１．８９であることから、ｎａ＞ｎｂという関係にある。このことより、第２記録層６を形成する混合色素においてシアニン色素とイモニウム色素は、Ｗａ＞Ｗｂ、ｎａ＞ｎｂの関係を満たしている。
【００３５】
次に、表１に基づいて、図２に混合色素に含まれるイモニウム色素の質量比率に対するエラーレートの関係を示す。図２より、イモニウム色素の質量比率が１０％以上５０％未満において、エラーレートが上記した上限値である２８０以下となり、イモニウム色素の質量比率が３０％程度においてエラーレートは最小値となる。従って、イモニウム色素の質量比率が低下することに伴いエラーレートは悪化する。このとき、イモニウム色素の質量比率の低下に伴って、表１に示したように混合色素の屈折率ｎｃは増大している。
混合色素において実施例３のようにイモニウム色素が１０％程度含まれると、エラーレートが２８０より小さくなり、このときの混合色素の屈折率ｎｃは、表１に示すようにシアニン色素の屈折率ｎａより０．１１小さい。上記したことから、イモニウム色素の質量比率が増大すると、混合色素の屈折率ｎｃは小さくなる。従って、混合色素の屈折率ｎｃとシアニン色素の屈折率ｎａとの差が０．１より大きくなる（ｎａ−ｎｃ＞０．１）と、エラーレートも小さくなり、記録特性が良好となることがわかった。
【００３６】
以上のことより、本実施形態の第２記録層６を形成する混合色素において、主成分であるシアニン色素と副成分であるイモニウム色素は、レーザ光の所定の波長におけるシアニン色素の屈折率をｎａとしイモニウム色素の屈折率をｎｂとすると、ｎａ＞ｎｂという関係にあり、混合色素に含まれるシアニン色素の質量Ｗａとイモニウム色素の質量Ｗｂとが、Ｗａ＞Ｗｂという関係を満たすと記録再生特性、特にエラーレートが良好であることがわかった。
さらに、レーザ光の所定の波長における混合色素の屈折率ｎｃがシアニン色素の屈折率ｎａより小さく、その差が０．１より大きくなるように主成分と副成分とを混合して形成すると、表１に示すように良好な記録特性が得られて好ましい。
また、混合色素においてイモニウム色素は１０％以上５０％未満の質量比率で混合されていることが好ましい。
【図面の簡単な説明】
【００３７】
【図１】本発明の光記録媒体Ｄの一実施形態を示す断面図である。
【図２】イモニウム色素の比率に対するエラーレートの関係を示す図である。
【符号の説明】
【００３８】
１  第１基板
１Ａ  入射面
１Ｇ  グルーブ（第１の凸部）
１Ｌ  ランド（第１の凹部）
１Ｐ  ランドプリピット（第１のプリピット）
２  第１記録層
６  第２記録層
８  第２基板
８Ｇ  グルーブ（第２の凸部）
８Ｌ  ランド（第２の凹部）
８Ｐ  ランドプリピット（第２のプリピット）
【図１】
2008016109.tif 000004
【図２】
2008016109.tif 000005